ПОКРЫТИЕ ДЛЯ ДЕТСКОЙ, СПОРТИВНОЙ ПЛОЩАДКИ И АКВАПАРКА

Полезная модель относится к области строительства, а именно к конструкции покрытия, предназначенного для использования на спортивных и детских площадках и вокруг плавательных бассейнов аквапарков с применением экологически чистых материалов на основе переработки отходов шинной и резиновой промышленности.
Из уровня техники известны газонные, асфальто-бетонные или деревянные покрытия для детских и спортивных площадок с разметкой, выполненной в соответствии с конкретными правилами игры.
Известна конструкция покрытия, изготовленного по патенту на полезную модель RU №32134 U1 7 Е 01 С 13/00 опубл. 10.09.2003, состоящего из слоя полимерного материала и пористого слоя, представляющего собой затвердевшее полиуретановое связующее вещество с размещенным в нем наполнителем в виде резиновой крошки, при этом полимерный слой может располагаться над пористым слоем или под ним. Верхний слой покрытия выполняется цветным, а в основание нижнего слоя содержит силовой сетчатый элемент. Известное решение является наиболее близким к предложенному решению по функциональному назначению и достигаемому техническому результату.
Недостатком известного решения являются ограниченные технические возможности, поскольку оно не обеспечивает получение требуемых эксплуатационных свойств, касающихся твердости покрытия и безопасности эксплуатации. Затвердевание полиуретанового связующего пористого слоя осуществляется за счет влаги, содержащейся в воздухе, поэтому изготовление покрытий, имеющих заданную твердость, не представляется возможным. Однако, требования, предъявляемые к
твердости покрытия площадок, в различных видах спорта существенно отличаются. В игровых видах спорта (например, большой теннис, гандбол, футбол, баскетбол) покрытие должно иметь достаточную твердость, чтобы обеспечивать правильный отскок мяча в соответствии с правилами игры. Там, где отскок мяча от покрытия не регламентирован (например, волейбол), в неигровых видах спорта (например, легкая атлетика), на детских площадках и в аквапарках покрытие должно быть мягким и эластичным, обеспечивать оптимальное биомеханическое взаимодействие в системе «эластичная опора - стопа человека». Кроме того, конструкция покрытия по прототипу не обеспечивает максимальной безопасности при эксплуатации, так как при выполнении верхнего слоя из полимерного материала высока вероятность скольжения, а при выполнении верхнего слоя пористым в случае падения возникает эффект «наждачной бумаги».
Задачей, на решение которой направлена полезная модель, является расширение технических возможностей за счет создания покрытия с высоким коэффициентом противоскольжения, эластичного, износостойкого, разных цветов, с заданными механическими свойствами (твердостью).
Технический результат заключается, во-первых, в обеспечении максимальной безопасности при эксплуатации покрытия в спортивных комплексах, на детских игровых площадках и в аквапарках за счет увеличения коэффициента противоскольжения и уменьшения твердости покрытия; во-вторых, в обеспечении механической твердости покрытия для спортивной площадки, соответствующей правилам соревнований.
Для достижения технического результата при решении поставленной задачи в покрытие, состоящее из одного слоя полимерного материала и одного пористого слоя, представляющего собой затвердевшее связующее вещество с размещенным в нем наполнителем в виде резиновой крошки, причем верхний слой покрытия выполнен цветным, а основание нижнего слоя может содержать силовой сетчатый элемент, введен дополнительный
слой из измельченного затвердевшего связующего или цветной резиновой крошки фракцией от 0.1 до 0.5 мм толщиной до 0.5 мм, выполненный верхним, а в качестве полимерного материала и связующего используется каучуковая полиуретановая композиция с отвердителем, причем твердость затвердевшего покрытия определяется массовым содержанием отвердителя в композиции.
Указанные признаки являются существенными и взаимосвязанными между собой причинно-следственной связью с образованием совокупности существенных признаков, достаточных для достижения технического результата.
Сущность полезной модели поясняется чертежами, где на фиг.1 изображено покрытие с нижним полимерным слоем, поперечное сечение, на фиг.2 - покрытие с верхним полимерным слоем, поперечное сечение.
Покрытие (фиг.1) выполнено многослойным и состоит из одного слоя 1 полимерного материала, одного пористого слоя 2, представляющего собой затвердевшее связующее вещество на основе каучуковой полиуретановой композиции с размещенным в нем наполнителем в виде резиновой крошки, образующим пористую структуру, и дополнительного слоя 3, состоящего из измельченного затвердевшего связующего или цветной резиновой крошки фракцией от 0.1 до 0.5 мм. Покрытие имеет силовой сетчатый элемент 4 и расположено на основании 5.
Покрытие (фиг.2) выполнено многослойным и состоит из пористого слоя 2, представляющего собой затвердевшее связующее вещество на основе каучуковой полиуретановой композиции с размещенным в нем наполнителем в виде резиновой крошки, образующим пористую структуру, слоя 1 полимерного материала и дополнительного слоя 3, состоящего из измельченного затвердевшего связующего или цветной резиновой крошки фракцией от 0.1 до 0.5 мм. Покрытие имеет силовой сетчатый элемент 4 и расположено на основании 5.
Полезная модель поясняется конкретными примерами (фиг.1,2) выполнения, которые наглядно демонстрируют возможность достижения данной совокупности существенных признаков заданного технического результата.
Пример №1. Покрытие (фиг.1) применительно к детским игровым площадкам и аквапаркам может состоять из слоя полимерного материала 1, являющегося нижним слоем, размещенным на основании 5, пористого слоя 2 и дополнительного слоя 3, являющегося верхним слоем. Слои 1, 2, и 3 связаны между собой и с основанием 5 с возможностью образования неразъемной конструкции. В необходимых случаях в нижней части покрытия при изготовлении располагают сетчатый силовой элемент 4.
Способ изготовления покрытия, приведенного в примере №1, заключается в следующем.
На предварительно подготовленное основание 5 (например, бетонное) наносят слой 1 в виде жидкой каучуковой полиуретановой композиции с введенным в нее отвердителем толщиной 0.2-1.5 мм. После затвердевания поверх его размещают пористый слой 2, изготовленный из смеси, состоящей из каучуковой полиуретановой композиции с введенным в нее отвердителем и резиновой крошки в качестве наполнителя, полученной путем дробления отходов шинной или резиновой промышленности до фракции 2-4 мм. Наполнитель берут в количестве весовых частей 4-5:1, а отвердитель - 0.035:1 к массе каучуковой полиуретановой композиции. Полученную смесь тщательно перемешивают, например, в шнековом смесителе или в смесителе миксерного типа, раскладывают на слой 1 толщиной 5-50 мм и выравнивают. До начала затвердевания слоя 2 формируют верхний слой 3 путем сплошной присыпки с избытком «мукой», изготовленной заранее путем измельчения затвердевшей каучуковой полиуретановой композиции или цветной резиновой крошки до фракции от 0.1 до 0.5 мм. После затвердевания слоя 2 с помощью щеток и пылесоса убирают не приклеившиеся частицы «муки» с верхнего слоя 3.
Для улучшения внешнего вида покрытия в каучуковую полиуретановую композицию при изготовлении вводят красители, причем, при применении красителей разных цветов возможно изготовление покрытия с различной окраской по зонам. В случае необходимости для предотвращения разрушения покрытия оно может быть снабжено сетчатым силовым элементом 4.
Указанные в примере №1 соотношения получены экспериментальным путем и позволяют получить покрытие твердостью по Шору А 30-35 усл.ед. (DIN 53505). Такое покрытие может использоваться на детских игровых площадках, вокруг плавательных бассейнов и на стартовых площадках водных горок аквапарков, причем попадающая на покрытие вода просачивается сквозь слои 3 и 2 и по слою 1 стекает в дренажную систему, а основание защищено от влаги слоем 1.
Пример №2. Покрытие (фиг.2) применительно к спортивным площадкам может состоять из пористого слоя 2, являющегося нижним слоем, размещенным на основании 5, слоя полимерного материала 1 и дополнительного слоя 3, являющегося верхним слоем. Слои 1, 2, и 3 связаны между собой и с основанием 5 с возможностью образования неразъемной конструкции. В необходимых случаях в нижней части покрытия при изготовлении располагают сетчатый силовой элемент 4.
Способ изготовления покрытия, приведенного в примере №2, заключается в следующем.
На предварительно подготовленное основание 5 (например, бетонное) наносят слой 2, изготовленный из смеси, состоящей из каучуковой полиуретановой композиции с введенным в нее отвердителем и резиновой крошки в качестве наполнителя, полученной путем дробления отходов шинной или резиновой промышленности до фракции 2-4 мм. Наполнитель берут в количестве весовых частей 4-5:1, а отвердитель -0.06:1 к массе каучуковой полиуретановой композиции. Полученную смесь тщательно перемешивают, например, в шнековом смесителе или в
смесителе миксерного типа, раскладывают на основание 5 толщиной 5-50 мм и выравнивают. После затвердевания поверх его размещают полимерный слой 1, состоящий из жидкой каучуковой полиуретановой композиции с введенным в нее отвердителем толщиной 2-5 мм, причем отвердитель берут в количестве весовых частей 0.06:1 к массе каучуковой полиуретановой композиции. До начала затвердевания слоя 1 формируют верхний слой 3 путем сплошной присыпки с избытком «мукой», изготовленной заранее путем измельчения затвердевшей каучуковой полиуретановой композиции или цветной резиновой крошки до фракции от 0.1 до 0.5 мм. После затвердевания слоя 1 с помощью щеток и пылесоса убирают не приклеившиеся частицы «муки» с верхнего слоя 3. Для улучшения внешнего вида покрытия в каучуковую полиуретановую композицию при изготовлении вводят красители, причем, при применении красителей разных цветов возможно изготовление покрытия с различной окраской по зонам. В случае необходимости для предотвращения разрушения покрытия оно может быть снабжено сетчатым силовым элементом 4.
Указанные в примере №2 соотношения получены экспериментальным путем и позволяют получить покрытие твердостью по Шору А 60-70 усл.ед. (DIN 53505). Такое покрытие может использоваться на гандбольных полях и теннисных кортах.
Полезная модель соответствует условию патентоспособности «промышленная применимость», поскольку его реализация возможна при использовании существующих средств производства с применением известных технологических процессов. Покрытие имеет широкую область применения, оно может использоваться при строительстве спортивных сооружений, открытых спортивных комплексов, детских игровых площадок и аквапарков. Покрытие выполняется бесшовным за счет использования возможности непрерывного без видимых границ нанесения смеси и полимерного материала при формировании слоев.
Стабильное противоскольжение покрытия, как уже отмечалось, обеспечивается верхним слоем, а применение каучуковой полиуретановой композиции с введенным в нее отвердителем обеспечивает необходимую твердость покрытия, снижая тем самым степень травматизма при эксплуатации покрытия в детских и спортивных учреждениях и обеспечивая проведение соревнований в соответствии с правилами.